(57)【特許請求の範囲】
【請求項１】
金属薄膜層を含む基材層と、
前記基材層の少なくとも一部に位置するバーコード印刷層と、
前記バーコード印刷層を覆うように位置するオーバーコート層とを備え、
前記オーバーコート層が、マトリックス樹脂と該マトリックス樹脂に分散したビーズからなり、前記ビーズが、
（１）ガラスビーズ、および、
（２）アクリル系樹脂、ウレタン系樹脂、メラミン系樹脂、アミノ樹脂、エポキシ樹脂、ポリエチレン系樹脂、ポリスチレン系樹脂、ポリプロピレン系樹脂、ポリエステル系樹脂、セルロース系樹脂、塩化ビニル系樹脂、ポリビニルアルコール、エチレン−酢酸ビニル共重合体、エチレン−ビニルアルコール共重合体、エチレン−アクリル酸エチル共重合体、ポリアクリルニトリル、ポリアミドから選ばれ形成された少なくとも一種の樹脂ビーズ、
の両方を含み、
前記ビーズは、平均粒子径が０．０１μｍ〜３０μｍであり、前記オーバーコート層中の合計含有量は固形分基準で１〜４０重量％であり、かつ前記（１）のビーズの平均粒子径は、前記（２）の樹脂ビーズの平均粒子径より大きいことを特徴とする、積層体。
【請求項２】
前記オーバーコート層がさらに着色顔料を１種以上含む、および／または、前記基材層が着色層を含む、ことを特徴とする、請求項１に記載の積層体。
【請求項３】
前記基材層が熱接着層を含むことを特徴とする、請求項１または２に記載の積層体。
【請求項４】
前記（１）のビーズおよび前記（２）のビーズが、透明であることを特徴とする、請求項１〜３のいずれか１項に記載の積層体。
【請求項５】
前記積層体を容器の蓋材シートとして、前記容器の開口周縁部にヒートシールした際に、前記（１）のビーズは、ヒートシール温度１２０〜２６０℃、圧力２〜２５０ｋｇ／ｃｍ２、時間１〜３秒の条件でのヒートシール時の圧力によって変形しない硬度を有することを特徴とする、請求項１〜４のいずれか１項に記載の積層体。
【請求項６】
請求項１〜５のいずれか１項に記載の積層体を備えることを特徴とする、包装体。
【発明の詳細な説明】
【技術分野】
【０００１】
本発明は、バーコードの読取精度に優れる積層体および包装体に関する。
【背景技術】
【０００２】
従来、数多くの物品にバーコードが印刷され、スーパーマーケットやコンビニエンスストアなどのレジ（精算場所）で、代金計算、在庫調整のために利用されている。バーコードは消費者にとっては意味のない無味乾燥なデザインであり、商品のメーカー側にとっても広告や宣伝のためのスペースを犠牲にしなければならず、バーコードの印刷面積の縮小化が望まれている。また、使用期限管理、誤飲誤用防止、在庫管理の目的から、カプセルや錠剤等の医薬品にも、個包装あるいは服用単位ないし調剤包装単位等でバーコードを印刷することが要求されている。これらの要求に鑑み本発明者等は先にバーコードの読取精度に優れる包装用シートを開発した（特許文献１）。この包装用シートの発明によるとアルミニウム箔とバーコード部との間に白着色層を介在させることで、バーコードの読取精度が向上することを提案し、さらにアルミニウム箔と白着色層との間に透明ないし半透明の下地層を介在させることにより、バーコードの読取精度がより向上することを提案している。
【先行技術文献】
【特許文献】
【０００３】
【特許文献１】特開２００８−１７４３０２号公報
【発明の概要】
【発明が解決しようとする課題】
【０００４】
ところが、上記従来技術では、バーコードの読取精度が向上するものの、アルミニウム箔とバーコード部との間に白着色層を介在させる必要があり、包装用シートの色調が白色に限定され、様々な着色を要求してくる顧客の要請に応じることができない。また、バーコードの読取精度を向上させる工夫を施しても、包装用シートの製造方法等に左右されては使用者の利便性向上にはつながらない。
【０００５】
本発明は、従来技術の問題点に鑑み、様々な顧客の要請に応じながら、また包装用シートの製造方法等に左右されずに、顧客において高い読取精度を確保できる包装体およびそれに用いる積層体を提供することを主な目的とする。なお、本明細書において、「読取精度」とは、バーコードスキャナー（バーコード読取機等）により、バーコードの情報を誤読、読取不良なしに電子情報としてスムーズに読み取ることを意味する。「スキャニング精度」ともいう。
【課題を解決するための手段】
【０００６】
本発明の積層体は、金属薄膜層を含む基材層と、基材層の少なくとも一部に位置するバーコード印刷層と、バーコード印刷層を覆うように位置するオーバーコート層とを備え、オーバーコート層が、マトリックス樹脂と該マトリックス樹脂に分散したビーズからなり、前記ビーズが、（１）ガラスビーズ、および、（２）アクリル系樹脂、ウレタン系樹脂、メラミン系樹脂、アミノ樹脂、エポキシ樹脂、ポリエチレン系樹脂、ポリスチレン系樹脂、ポリプロピレン系樹脂、ポリエステル系樹脂、セルロース系樹脂、塩化ビニル系樹脂、ポリビニルアルコール、エチレン−酢酸ビニル共重合体、エチレン−ビニルアルコール共重合体、エチレン−アクリル酸エチル共重合体、ポリアクリルニトリル、ポリアミドから選ばれ形成された少なくとも一種の樹脂ビーズ、の両方を含み、ビーズは、平均粒子径が０．０１μｍ〜３０μｍであり、オーバーコート層中の合計含有量は固形分基準で１〜４０重量％であり、かつ（１）のビーズの平均粒子径は、（２）の樹脂ビーズの平均粒子径より大きいことを特徴とする。（１）硬質のビーズは、ガラスビーズであり、また（２）軟質のビーズは、一般の樹脂（エンジニアリングプラスチック以外の樹脂）によって形成されたビーズである。
この構成によれば、次の作用効果を得ることができる。
１．従来の公知技術より少ない層構成（例えば、熱接着層／アルミニウム箔／バーコード印刷層／ビーズ含有オーバーコート層）でありながら、バーコードの読取精度を向上させることができる。
２．従来の技術の層構成に適用した場合（例えば、熱接着層／アルミニウム箔／白着色層／バーコード印刷層／ビーズ含有オーバーコート層）であっても、バーコードの読取精度をより向上させることができ、バーコード印刷部の縮小化が可能となる。
３．上記（２）軟質のビーズのみ、たとえば一般の樹脂によって形成された樹脂ビーズのみを含む場合、ヒートシールの条件によっては、樹脂ビーズが変形して（つぶれて）、バーコードの読取精度を向上させることができない。上記のように、（１）硬質のビーズと（２）軟質のビーズとの両方を含ませることにより、高温高圧のヒートシールを施してもビーズの変形を殆ど防止することができ、ビーズの変形に起因する読取精度の低下を防ぐことができる。
４．従来公知の構成では白着色層が必須構成であったが、本発明では必須でなくなったため、本発明の効果を損なわない範囲（バーコードの読み取り可能な範囲内で）で、従来と同様の多彩な色構成で積層体や包装体を提供することができる。
５．本発明の効果を損なわない範囲（バーコードの読み取り可能な範囲内で）で、オーバーコート層に従来と同様の着色を施すことができる。
６．従来公知の構成より工程を簡素化でき、工程短縮、コストダウンにつながる。
７．従来公知の構成よりバーコードの読取精度（スキャニング精度）が向上しているので、読取不良が低減できる。
【０００７】
上記の基材層が金属薄膜層を含む。これによって基材層の強度を向上させることができる。このとき、金属薄膜層が基材層そのもの（全体）を構成する場合、または、基材層が複合層でありそのなかの一つ以上の層が金属薄膜層である場合、がある。
【０００８】
オーバーコート層内における（１）硬質のビーズ及び（２）軟質のビーズの含有量を合計で、固形分基準で１重量％〜４０重量％とする。オーバーコート層の付着量を乾燥後重量で０．３ｇ／ｍ２〜１０ｇ／ｍ２とすることができる。これによって、白着色層等を用いない場合であっても、バーコードの読取精度を、確実に向上させることができる。
【０００９】
オーバーコート層がさらに着色顔料を１種以上含む、および／または、基材層が着色層を含む、ことができる。これによって、顧客の様々な要求、とくに着色の指定に応えることができる。なお、基材層が着色層を含むとは、基材層上に、たとえば白着色層のような着色層が設けられている形態をいう。このとき、基材層は（基材層本体／着色層）となるが、基材層本体についても基材層といい、基材層本体の語は用いない。したがって、例えば、基材層の上に着色層を設ける、などと言う。
【００１０】
上記の基材層は熱接着層を含むことができる。これによって、薬剤用のポケットを含むプレススルーパックの蓋用積層体として該ポケットに隣接するフランジ部、その他のシートに簡便に熱接着することができる。このとき、基材層は（熱接着層／基材層本体）となるが、基材層本体についても基材層といい、基材層本体の語は用いない。したがって、例えば、基材層の裏面に熱接着層を設ける、などと言う。
【００１１】
前記（１）硬質のビーズおよび（２）軟質のビーズを、透明とすることができる。これによって、さらにバーコード部の読取精度を向上させることができる。
【００１２】
前記（１）硬質のビーズおよび（２）軟質のビーズの平均粒子径を０．０１μｍ〜３０μｍとする。これによって、プレススルーパックの蓋などに用いる場合、過大すぎてオーバーコート層から脱落したりせず、また過小すぎてバーコード読取精度の向上に効かない等の不都合を防止することができる。
【００１３】
オーバーコート層は、さらに着色顔料を１種以上含むことができる。これによって、顧客の多様な要求、とくに上記着色層による効果に追加する要求の指定に応えることができる。
【００１４】
（１）硬質のビーズをガラスビーズとし、（２）軟質のビーズを樹脂ビーズとする。これによって、（１）硬質のガラスビーズによってヒートシール時の（２）軟質のビーズの変形（つぶれ）を防止しながら、（１）硬質および（２）軟質のビーズともに透明または半透明の材質を用いることで、バーコードの読取精度を向上させることができる。
【００１５】
（１）硬質のビーズをガラスビーズとし、（２）軟質のビーズを樹脂ビーズとし、さらに酸化金属粒子をオーバーコート層内に添加することにより、オーバーコート層の耐摩耗性を向上させることができる。酸化金属粒子としては、酸化珪素（シリカ）、酸化チタン、酸化カルシウム、タルク（酸化金属の混合物）、酸化バリウム、酸化アルミニウム等からなる群から選ばれる少なくとも１種を採用することができ、これらの中でも酸化珪素（シリカ）が耐摩耗性の観点から特に好ましい。酸化金属粒子の添加量は、オーバーコート層の３〜１５重量％（固形分基準）とするのが好ましく、５〜１０重量％とするのがさらに好ましい。酸化金属粒子の平均粒子径は、０．１〜５μｍとするのが好ましい。平均粒子径が大きすぎると耐摩耗性の向上が十分発揮できないおそれがあり、また、平均粒子径が小さすぎても均一分散が困難となり、耐摩耗性の向上が十分発揮できないおそれがある。酸化金属粒子を添加した場合の各ビーズとの平均粒子径（Ｄ）の関係は、次式を満たすのが耐摩耗性、耐圧性、耐久性の観点から好ましい。
（２）軟質の樹脂ビーズの平均粒子径Ｄ≦酸化金属粒子の平均粒子径Ｄ＜ガラスビーズの平均粒子径Ｄ  ・・・・・・・・・・・（１）式
【００１６】
積層体を容器の蓋材シートとして、容器の開口周縁部にヒートシールした際に、（１）硬質のビーズは、ヒートシール時の圧力によって変形しない硬度を有することができる。これによって、ヒートシール時の圧力に対して（１）硬質のビーズがオーバーコート層中でつぶれ防止の役割を果たすことができる。
【００１７】
（１）硬質のビーズの平均粒子径を、（２）軟質のビーズの平均粒子径より大きくする。これによって、（２）軟質のビーズの変形を確実に防止することができる。
【００１８】
本発明の包装体は、上記のいずれかの積層体を備えることを特徴とする。これによって、バーコードの読取精度に優れた包装体を得ることができる。
【発明の効果】
【００１９】
本発明によれば、従来公知の層構成より少ない層構成でバーコードの読取精度を向上させることができる積層体およびそれを用いた包装体を得ることができる。さらに従来の層構成に適用した場合であっても、バーコードの読取精度がより一層向上し、バーコード印刷部のより一層の縮小化、低面積化が可能となる。さらに、高温高圧のヒートシールを施した場合であっても、ビーズが変形しにくく、バーコードの読み取り精度の低下を実用レベルで防止することのできる包装体を提供することができる。
【図面の簡単な説明】
【００２０】
【図１】本発明の実施の形態における積層体の断面図である。
【図２】本発明の別の実施の形態における積層体の断面図である。
【発明を実施するための形態】
【００２１】
本発明に用いる基材層は、バーコードが読み取り可能である限り特に制限はなく、例えば、紙、合成紙、樹脂フィルム、着色樹脂フィルム、金属薄膜から選ばれる単体、または２種以上の複合体を採用することができ、後述する種々の着色層や熱接着層等を積層して用いることもできる。基材層には金属薄膜層を含む（金属薄膜層そのものでもよい）のが好ましく、金属薄膜層としては、アルミニウム箔、銅箔、金箔、銀箔、アルミニウム蒸着層等を採用することができる。これらの中でもアルミニウム箔が特に好ましい。アルミニウム箔は公知のアルミニウム箔（アルミニウム合金箔も含む。以下同じ。）であれば特に制限されない。例えば、ＪＩＳ等で規定される１Ｎ３０、１０７０、１１００、３００３、８０２１、８０７９等の材質の厚み５〜２００μｍ、好ましくは厚み１２〜５０μｍのアルミニウム箔を使用することができ、その調質も軟質箔、硬質箔、半硬質箔のいずれでも用途や要求特性に応じて使い分けることができる。アルミニウム蒸着層の場合は、厚み２００〜１０００オングストローム程度のアルミニウム蒸着層を採用することができる。
【００２２】
本発明の基材層は、その上に設けるバーコードが読み取り可能である限り特に制限はなく、従来技術と同様に基材層であるアルミニウム箔に白着色層を積層したもの（図１参照）、アルミニウム箔に熱接着層を積層したもの（図２参照）、アルミニウム箔と白着色層との間に透明または半透明の下地層を介在させたもの、バーコード以外の印刷層やベタ着色層を積層したものなどが採用できる。図１は、白着色層３を含む積層体であり、裏面に熱接着層１７が設けられた基材層（アルミニウム箔）１の上に白着色層３を備え、その上にバーコード印刷部５（バーコード印刷層ともいう）が形成され、そのバーコード印刷部５を覆うようにオーバーコート層７が設けられている。オーバーコート層７は、樹脂７ａと、その樹脂中に分散した上述の（１）硬質のビーズ７ｂと（２）軟質のビーズ７ｃを含む。（１）硬質のビーズ７ｂは、ガラスによって形成されており、（２）軟質のビーズ７ｃは、一般の樹脂（エンジニアリングプラスチック以外の樹脂）によって形成されている。図２は、裏面に熱接着層１７が配置された基材層（アルミニウム箔）１の上に、バーコード印刷部５が形成され、そのバーコード印刷部５を覆うように、樹脂７ａと上述の（１）硬質のビーズ７ｂと（２）軟質のビーズ７ｃを含むオーバーコート層７が配置されている。図２では、白着色層は設けていない。なお、上記熱接着層を用途に応じて粘着層、感圧接着層、感熱接着層など公知の粘着・接着剤に代えることもできる。
【００２３】
基材層であるアルミニウム箔１に白着色層３を積層させる場合は、単位面積当たり固形分重量で１．０ｇ／ｍ２〜４．０ｇ／ｍ２程度が好ましい。また、白着色層３に用いる白色顔料は二酸化チタンが好ましく、白着色層３中に２０重量％〜３０重量％含有させるのが好ましい。しかしながら本発明ではこれに限定されることなく、本発明の効果を損なわない範囲（バーコードの読み取り可能な範囲で）で、他の顔料、例えば、フタロシアニンブルー、フタロシアニングリーン、キナクリドン系、キノフタレン系、ペリレン系、ジオキサジン系、イソインドリノン系、酸化鉄、マイカ、それらのカラーチップ顔料等を併用したり、または単独のベタ着色層として積層したりすることもできる。また積層する位置もアルミニウム箔の片面あるいは両面であってもよい。白着色層やベタ着色層やバーコード以外の印刷層に用いる樹脂成分や溶剤は公知のものを使用することができ、例えば変性オレフィン樹脂、石油系炭化水素樹脂、ニトロセルロース、ブチラール等の樹脂成分と、トルエン等の芳香族系炭化水素、メチルシクロヘキサン等の脂環式炭化水素、酢酸エチル等のエステル類、メチルエチルケトン等のケトン類、イソプロピルアルコール、変性アルコール等のアルコール系溶剤やこれらの混合溶剤を用いることができる。
【００２４】
印刷層や着色層の塗布方法は特に限定されず、グラビアロールコーター、オフセット印刷、フレキソ印刷、ＵＶ印刷、カーテンフローコーター等の方法により塗布（積層）することができる。
【００２５】
基材層（アルミニウム箔）１と着色層３との間に下地層を設ける場合は、下地層としてニトロセルロース系、アクリル系、エポキシ系、塩化ビニル系、ポリプロピレン系等の透明または半透明の樹脂を０．３〜０．５μｍ程度の厚さで設けることもできる。勿論、塗布（積層）する際は適当な溶剤を用いグラビアロールコーター等公知の方法を採用することができる。  
【００２６】
基材層１に熱接着層１７を設ける場合は、通常、アルミニウム箔のバーコード印刷層を設ける側と反対の面に公知の熱接着層１７を設ければよい。例えば塩化ビニル系、ポリプロピレン系、ポリオレフィン系、ポリエステル系、塩化ビニル−酢酸ビニル−マレイン酸共重合体、エチレン−酢酸ビニル系共重合体等の熱接着層を公知の手法により、厚み１〜５０μｍ程度あるいは乾燥後重量で１〜３０ｇ／ｍ２程度で設けることができる。
【００２７】
平面的に見て、基材層１の少なくとも一部に、図１に示す場合は着色層３上に、また図２に示す場合は基材層１に直接、所定のバーコード印刷層５（バーコード印刷部ともいう）を設ける。本発明においては、バーコードは有色であり、黒色は勿論、赤色、緑色、青色等のいずれであってもよい。バーコード印刷層５は公知の有色の印刷インキを用いて公知の方法により設けることができ、例えばカーボンブラックや、フタロシアニンブルー、フタロシアニングリーン、キナクリドン系、キノフタレン系、ペリレン系、ジオキサジン系、イソインドリノン系、酸化鉄等を着色剤（顔料）として含有した印刷インキをグラビア印刷法、フレキソ印刷法等により印刷することができる。なお、バーコードが読み取り可能であれば、カーボンブラックによる黒印刷以外であっても構わない。バーコード印刷層５は、通常、乾燥後厚み０．５μｍ〜２．０μｍで形成され、顔料の含有量は通常固形分基準でインキ層中１０〜４０重量％程度（好ましくは１５〜４０重量％）とするのがよい。当該印刷インキに含まれるバインダー樹脂としては、酢酸ビニル樹脂、塩化ビニル樹脂、酢酸ビニル−塩化ビニル共重合体樹脂、ポリウレタン樹脂、ニトロセルロースなどを挙げることができる。バーコード印刷の図柄、大きさは顧客の要求に応じて適宜調整すればよいが、例えば、１次元バーコードでもよいし、２次元バーコードまたはマトリックス方式もしくはコンポジット方式のＱＲコード（登録商標）であってもよい。
【００２８】
本発明ではバーコード印刷層５を覆うようにオーバーコート層（オーバープリント（ＯＰ）層ともいう）７を設ける（本明細書において「覆う」とは、印刷層５の両面全体を被覆するのではなく、印刷層５の片面が露出しないようにオーバーコート層７をかぶせるという意味である）必要がある。当該オーバーコート層７には、（１）硬質のビーズ及び（２）軟質のビーズ、の両方を含有させる。（１）硬質のビーズ７ｂ及び（２）軟質のビーズ７ｃは、透明または半透明の粒子から構成されるのが好ましい。（１）硬質のビーズはガラスから、（２）軟質のビーズは、樹脂から選ばれる材料で形成される限りは、特に制限はない。好ましくは、ガラスビーズからなる（１）硬質のビーズと、樹脂ビーズからなる（２）軟質のビーズとの組み合わせがよい。（１）硬質のビーズと（２）軟質のビーズとのブレンド比は、重量基準で、（１）硬質のビーズ：（２）軟質のビーズ＝１０：９０〜９０：１０（重量部）とするのが好ましい。本発明において（１）硬質のビーズとは、本発明の積層体を蓋材シートとして、容器の開口周縁部にヒートシールした際に、ヒートシール時の圧力によって変形しない（つぶれない）硬度を有するものを（１）硬質のビーズといい、（１）硬質のビーズより低い硬度を有するビーズを（２）軟質のビーズという。材質的には、（１）硬質のビーズは、ガラスによって形成されたビーズであり、また（２）軟質のビーズは、エンジニアリングプラスチックを除く一般の樹脂によって形成されているビーズである。さらに詳しく言えば、（２）軟質のビーズは、ヒートシール時の圧力によって変形する硬度を有するものをいう。前記（１）硬質のビーズの平均粒子径は、前記（２）軟質のビーズの平均粒子径より大きくする。（１）硬質のビーズの平均粒子径を軟質のビーズの平均粒子径より大きくすることで、ヒートシール時の軟質のビーズの変形を効果的に防ぐことができる。  
【００２９】
樹脂ビーズを採用する場合は、例えば、アクリル系樹脂、ウレタン系樹脂、メラミン系樹脂、アミノ樹脂、エポキシ樹脂、ポリエチレン系樹脂、ポリスチレン系樹脂、ポリプロピレン系樹脂、ポリエステル系樹脂、セルロース系樹脂、塩化ビニル系樹脂、ポリビニルアルコール、エチレン−酢酸ビニル共重合体、エチレン−ビニルアルコール共重合体、エチレン−アクリル酸エチル共重合体、ポリアクリルニトリル、ポリアミド等の一般の樹脂、エンジニアリングプラスチック（ポリアミドイミド、ポリエーテルエーテルケトン、ポリフェニレンスルファイド、ポリアセタール、ポリカーボネート、フッ素樹脂）等からなる樹脂ビーズを好適に使用することができる。これらの中でもバーコードの総合的な読み取り性能の点で特にメラミン樹脂が好ましい。
ガラスビーズを採用する場合は、公知の（市販の）ガラスビーズを採用することができる。  
【００３０】
一方、オーバーコート層７を構成するマトリックス樹脂７ａとしては、ニトロセルロース系樹脂、アクリル系樹脂、ポリアミド系樹脂、ウレタン系樹脂等を好適に用いることができる。（１）硬質のビーズ７ｂ及び（２）軟質のビーズ７ｃを含有したオーバーコート層７のバーコード印刷層５上への付着量は乾燥後重量で０．３〜１０ｇ／ｍ２程度が好ましく、１〜５ｇ／ｍ２とするのがさらに好ましい。なお、上記各ビーズ７ｂおよび７ｃは市販のものを適宜選択して使用することができる。
【００３１】
（１）硬質のビーズ７ｂ及び（２）軟質のビーズ７ｃのオーバーコート層７中の含有量は合計で固形分基準で通常１〜４０重量％、好ましくは３〜３０重量％とするのがよい。（１）硬質のビーズ７ｂ及び（２）軟質のビーズ７ｃの含有量が１重量％未満では光を屈折・散乱させる効果が乏しくなり、バーコードの読取精度がやや劣る。他方、４０重量％を超えるとビーズの分散性が悪くなる上、バーコード自体の鮮明性が阻害され、やはりバーコードの読取精度がやや劣る。
【００３２】
上記の（１）硬質のビーズ７ｂ及び（２）軟質のビーズ７ｃの平均粒子径は、０．０１〜３０μｍ程度が好ましく、０．５〜２０μｍ程度がさらに好ましく、特に２〜１０μｍがなおさらに好ましい。（１）硬質のビーズの７ｂ及び（２）軟質のビーズ７ｃの平均粒子径が０．０１μｍ未満では印刷面の鮮明さが多少損なわれる虞があると考えられる。他方、３０μｍを超えるとオーバーコート層７のマトリックスからのはみ出し部分が多くなり脱落の可能性が大きくなるため避けた方が望ましい。なお、平均粒子径の測定は顕微鏡（ＳＥＭ（Scanning  Electron  Microscopy）やＦＥ(Field  Emission)−ＳＥＭ等）による観察を行い、上記のビーズが球状の場合はその直径を、またビーズが非球状の場合は最長径（観察視野またはその写真上で、個々のビーズを平行な２本の線分で挟み込んだときの最長距離）および最短径（観察視野またはその写真上で、個々のビーズを平行な２本の線分で挟み込んだときの最短距離）を求め、その算術平均値をそのビーズの平均直径とする。さらにビーズ２０個程度の直径または平均直径を算術平均し、その値を平均粒子径とすればよい。酸化金属粒子の平均粒子径も同様に測定することができる。なお、オーバーコート層には、本発明の効果を損なわない範囲で前述の酸化金属粒子や公知の顔料、着色剤、分散剤、沈降防止剤、増粘剤等を含有させることもできる。
【００３３】
本発明の積層体は、プレススルーパック（ＰＴＰ）の蓋材や、粉薬・顆粒薬・貼付薬の分包袋、食品・飲料品の包装袋および包装箱、プリンやヨーグルト等の乳製品容器の蓋材、事務用品・機械部品・日用品・台所用品等の包装袋や包装箱等、公知の包装材料、包装体に適用でき、またラベル、封緘帯、トレー、値札、タグ、カード等にも好適に使用できる。
本発明の積層体を蓋材として用いる場合は、紙製容器、金属製容器、ガラス製容器、ポリプロピレン・ポリエステル・ポリスチレン・ポリエチレン等の樹脂容器等の蓋材として使用でき、ヒートシールによって容器の開口部周縁、好ましくはフランジを有する容器の当該フランジ上に熱接着することができる。通常ヒートシール時の温度は１２０〜２６０℃程度、圧力は２〜２５０ｋｇ／ｃｍ２、時間は１〜３秒程度とすればよい。包装体がプレススルーパックの場合は、メッシュシールと呼ばれる格子状の凸条を設けた熱板を用いてヒートシールすることができ、強固な接着力、密封性を得ることができる。
【実施例】
【００３４】
次に実施例により本発明例の作用効果について検証した結果を説明する。
（本発明例１）：（熱接着層/アルミニウム箔/墨インキのバーコード/ニス（メラミンビーズ＋ガラスビーズ））
本発明例１では、アルミニウム箔（厚み：２０μｍ、材質：８０７９硬質材）のツヤ面上に墨インキ（マトリックス樹脂：ニトロセルロース、固形分基準でカーボンブラック顔料１６重量％含有）を用いてバーコードサイズ（公称０．２５４ｍｍ／モジュール（線の太さ最小０．２〜最大１．２５ｍｍ、スペース最小０．３〜最大０．８ｍｍ）のバーコード部を、グラビア版を用いてグラビア印刷により乾燥後厚み約１．５μｍとなるよう設けた。次に、メラミンビーズ（平均粒子径：２μｍ）を固形分重量基準で１５重量％およびガラスビーズ（平均粒子径：３μｍ）を固形分基準で１５重量％を含むオーバーコート用ニスを用い、前記バーコード部を被覆するようにグラビア版を用いてオーバーコート層（マトリックス樹脂：ニトロセルロース、塗布量：乾燥後重量で１．８ｇ／ｍ２）を設けた。なお、メラミンビーズおよびガラスビーズは、ほぼ球状で、殆ど透明であった。
次に、前記アルミニウム箔のケシ面（バーコード部を印刷した反対側の面）に、塩化ビニル−酢酸ビニル−マレイン酸共重合樹脂を主成分とする熱接着剤をグラビアコートにより乾燥後重量で３．５ｇ／ｍ２となるよう積層し、塗膜を乾燥し熱接着層とした。
以上により本発明例１の包装用シート（積層体）を作製した。
（本発明例２）：（熱接着層/アルミニウム箔/青インキのバーコード/ニス（メラミンビーズ＋ガラスビーズ））
本発明例２では、アルミニウム箔（厚み：２０μｍ、材質：８０７９硬質材）のツヤ面上に青インキ（マトリックス樹脂：ニトロセルロース、固形分基準でフタロシアニンブルー顔料２７重量％含有）を用いてバーコードサイズ（公称０．２５４ｍｍ／モジュール（線の太さ最小０．２〜最大１．２５ｍｍ、スペース最小０．３〜最大０．８ｍｍ）のバーコード部をグラビア版を用いてグラビア印刷により乾燥後厚み約１．５μｍとなるよう設けた。以後は、本発明例１と同様に包装用シート（積層体）を作製した。
（本発明例３）：（熱接着層/アルミニウム箔/緑インキのバーコード/ニス（メラミンビーズ＋ガラスビーズ））
本発明例３では、アルミニウム箔（厚み：２０μｍ、材質：８０７９硬質材）のツヤ面上に緑インキ（マトリックス樹脂：ニトロセルロース、固形分基準でフタロシアニングリーン顔料３１重量％含有）を用いてバーコードサイズ（公称０．２５４ｍｍ／モジュール（線の太さ最小０．２〜最大１．２５ｍｍ、スペース最小０．３〜最大０．８ｍｍ）のバーコード部をグラビア版を用いてグラビア印刷により乾燥後厚み約１．５μｍとなるよう設けた。以後は、本発明例１と同様に包装用シート（積層体）を作製した。
（本発明例４）：（熱接着層/アルミニウム箔/墨インキのバーコード/（ニス＋黄色顔料）（メラミンビーズ＋ガラスビーズ））
本発明例１記載のオーバーコート用ニスにさらに黄色顔料（ジスアゾ系顔料）を固形分重量基準で３．３重量％を添加混合した以外は、本発明例１と同様に包装用シート（積層体）を作製した。
（本発明例５）：（熱接着層/アルミニウム箔/青インキのバーコード/（ニス＋黄色顔料）（メラミンビーズ＋ガラスビーズ））
本発明例２で、オーバーコート用ニスにさらに黄色顔料（ジスアゾ系顔料）を固形分重量基準で３．３重量％を添加混合した以外は、本発明例２と同様に包装用シート（積層体）を作製した。
（本発明例６）：（熱接着層/アルミニウム箔/緑インキのバーコード/（ニス＋黄色顔料）（メラミンビーズ＋ガラスビーズ））
本発明例３で、オーバーコート用ニスにさらに黄色顔料（ジスアゾ系顔料）を固形分重量基準で３．３重量％を添加混合した以外は、本発明例３と同様に包装用シート（積層体）を作製した。
（本発明例７）：（熱接着層/アルミニウム箔/墨インキのバーコード/ニス（メラミンビーズ＋ガラスビーズ））
本発明例１において、オーバーコート層の塗布量を乾燥後重量で２．７ｇ／ｍ２とした以外は、本発明例１と同様に包装用シート（積層体）を作製した。本発明例１のオーバーコート層の塗布量は乾燥後重量で１．８ｇ／ｍ２である。本発明例７におけるオーバーコート層の外観は乳白色を呈していた。
（比較例１）：（アルミニウム箔/墨インキのバーコード/ニス）
本発明例１において、オーバーコート用ニスとして、ビーズを全く含有しないオーバーコート用ニスを用いた以外は、本発明例１と同様に包装用シート（積層体）を作製した。
（比較例２）：（熱接着層/アルミニウム箔/墨インキのバーコード/ニス（メラミンビーズ））
本発明例１において、オーバーコート用ニスとして、メラミンビーズ（平均粒子径：２μｍ）１種類のみを固形分重量基準で１５重量％を含むオーバーコート用ニスを用いた以外は、本発明例１と同様に包装用シート（積層体）を作製した。
【００３５】
これらの試験体について、バーコード検証機により読み取り容易性の評価を行った。
バーコードの読み取り易さを評価するためのバーコード検証機（バーコードの読み取り性評価装置）には、ムナゾウ株式会社製TruCheck 401-RLを用いた（スキャン回数は１０回とした）。本発明例１〜７、比較例１、２について、上記評価装置によって評価したＳＣ値（シンボルコントラスト（Ｒmax-Ｒmin）、単位％）、ＥＤＧＥ（エッジ判定）、Ｒｌ（最大反射率）、Ｒｄ（最小反射率）、ＭｉｎＥＣ（最小エッジコントラスト、単位％）、ＭＯＤ（モジュレーション、単位％）、Ｄｅｆ（欠陥、単位％）、ＤＣＤ（デコード）、ＤＥＣ（デコードの容易性、単位％）、ＭｉｎＱＺ（最小クワイエットゾーン）の評価項目を測定した。これらの項目の評価および総合評価の結果を表１に示す。また、表１における総合評価クラス（段階）の評価点範囲（The  American  National  Standards  Institute＝ANSI規格に準拠）を表２に示す。
【００３６】
【表１】
0005594761.tif 000002
【００３７】
【表２】
0005594761.tif 000003
【００３８】
表１によれば、ビーズをまったく含まない比較例１では、ＳＣ値９１、総合評価Ｆであり、読取精度は不可であった。一般の樹脂であるメラミンのビーズを含み、（１）硬質のビーズを含まない比較例２は、この段階（ヒートシール前の段階）では、総合評価３．９（評価クラスＡ）であり、本発明例１〜７と比較して見劣りしない。
本発明例１〜７の結果は、すべて評価クラスＡであり、比較例１と比べて、非常に大きな読取精度の向上が認められる。また本発明例１〜７の結果は、次の要因（ｅ１）〜（ｅ３）によらないことを示している。
（ｅ１）バーコード印刷のインキの色
（ｅ２）オーバーコート層の黄色顔料の有無
（ｅ３）所定範囲内におけるオーバーコート層の付着量の大小
上記の要因（ｅ１）〜（ｅ３）によらず、本発明例１〜７では、ＳＣ値９５〜１１０、総合評価Ａとなり、本発明に基づくバーコードの読み取り易さの向上は歴然としている。
【００３９】
次にヒートシール後のバーコード部の読み取り易さの効果について検証した結果を説明する。なお、比較例１は、ビーズをまったく含まず、ヒートシール前の段階で読取精度は不可であったので、ヒートシールの影響をみるまでもないので除外した。本発明例１〜７および比較例２の包装用シート（積層体）を、ＰＴＰ用容器（薬剤カプセルを収容するためのポケット部を多数成形したポリプロピレン樹脂シート）の蓋材として、該ポケット開口周縁に延在するフランジ面と包装用シートの熱接着層面とをＣＫＤ株式会社製ヒートシール機を用いて１９０℃×０．３ＭＰａ×１秒のメッシュシールを施し熱接着した。メッシュシール後のＰＴＰ包装体のバーコード部を前記同様にバーコード検証機により読み取り容易性の評価を行った。結果を表３に示す。
【００４０】
【表３】
0005594761.tif 000004
【００４１】
表３によれば、一般の樹脂であるメラミンビーズのみを含む比較例２では、Ｄｅｆ値４５、総合評価０（評価クラスＦ（不可））であった。これに対して、本発明例１〜７では、Ｄｅｆ値１１以下、総合評価３．５〜３．９（いずれも評価クラスＡ）となり、高温高圧のヒートシール後であっても、本発明に基づくバーコードの高い読取精度は歴然としている。ヒートシール前と同様に、ヒートシール後においても、上記の要因（ｅ１）〜（ｅ３）による影響は認められなかった。なお、比較例２のオーバーコート層内のビーズを顕微鏡観察したところ、ビーズが不規則に変形していたが、本発明例１〜７の試料では、ビーズの変形は殆ど見られなかった。
【００４２】
次に耐磨耗性を改善する効果について本発明例８を用いて検証した結果を説明する。
（本発明例８）：（熱接着層/アルミニウム箔/墨インキのバーコード/ニス（メラミンビーズ＋ガラスビーズ＋シリカ粒子））
本発明例８では、アルミニウム箔（厚み：２０μｍ、材質：８０７９硬質材）のツヤ面上に墨インキ（マトリックス樹脂：ニトロセルロース、固形分基準でカーボンブラック顔料１６重量％含有）を用いてバーコードサイズ（公称０．２５４ｍｍ／モジュール（線の太さ最小０．２〜最大１．２５ｍｍ、スペース最小０．３〜最大０．８ｍｍ）のバーコード部を、グラビア版を用いてグラビア印刷により乾燥後厚み約１．５μｍとなるよう設けた。次に、メラミンビーズ（平均粒子径：２μｍ）を固形分重量基準で１５重量％およびガラスビーズ（平均粒子径：６μｍ）を固形分基準で３重量％、さらに酸化金属粒子としてシリカ粒子（平均粒子径：３μｍ）を固形分重量基準で５重量％を含むオーバーコート用ニスを用い、前記バーコード部を被覆するようにグラビア版を用いてオーバーコート層（マトリックス樹脂：ニトロセルロース、塗布量：乾燥後重量で１．８ｇ／ｍ２）を設けた。なお、メラミンビーズおよびガラスビーズは、ほぼ球状で、殆ど透明であった。
次に、前記アルミニウム箔のケシ面（バーコード部を印刷した反対側の面）に、塩化ビニル−酢酸ビニル−マレイン酸共重合樹脂を主成分とする熱接着剤をグラビアコートにより乾燥後重量で３．５ｇ／ｍ２となるよう積層し、塗膜を乾燥し熱接着層とした。
以上により本発明例８の包装用シート（積層体）を作製した。
本発明例８の包装用シート（積層体）を、ＰＴＰ用容器（薬剤カプセルを収容するためのポケット部を多数成形したポリプロピレン樹脂シート）の蓋材として、該ポケット開口周縁に延在するフランジ面と包装用シートの熱接着層面とをＣＫＤ株式会社製ヒートシール機を用いて１９０℃×０．３ＭＰａ×１秒のメッシュシールを施し熱接着した。メッシュシール前後のＰＴＰ包装体のバーコード部を前記同様にバーコード検証機により読み取り容易性の評価を行った。結果を表４に示す。
【００４３】
【表４】
0005594761.tif 000005
【００４４】
また、本発明例８と本発明例１の包装用シート（積層体）を用いて耐磨耗性の評価を行った。評価方法は、各々の包装用シートを２枚づつ用意し、オーバーコート面どうしを対向させ、片方の包装用シートを他方の包装用シートに手指で２０往復こすりつけた。本発明例８では、オーバーコート面は殆ど変化しなかったのに対し、本発明例１では、細かな傷が発生し、商品価値を低下させた。この結果より、耐摩耗性を要求される工程、用途では、オーバーコート層中に酸化金属粒子（特にシリカ）を添加することにより耐磨耗性が改善されることが判明した。
【００４５】
上記開示された本発明の実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内でのすべての変更を含むものである。
【産業上の利用可能性】
【００４６】
本発明の積層体および包装体は、小型化・高密度化されたバーコードを、市販のバーコードリーダーを用いて精度よく読み取ることができるので、この分野の品質管理等に貢献することが期待され、特に薬の取り違い防止、有効期限の管理、偽造防止等に役立つ。
【符号の説明】
【００４７】
１  アルミニウム箔、３  白着色層、５  バーコード部、７  オーバーコート層、７ａ  樹脂、７ｂ  硬質のビーズ、７ｃ  軟質のビーズ、１７  熱接着層。
【図１】
0005594761.tif 000006
【図２】
0005594761.tif 000007